БУМАЖНО-СЛОИСТЫЙ ПЛАСТИК (ВАРИАНТЫ)
PAPER LAMINATE (VERSIONS)

Изобретение относится к химической промышленности, а точнее к производству пластических масс, в частности бумажно-слоистых пластиков (БСП), и может быть использовано, преимущественно, в качестве конструкционно-отделочных полимерных материалов, например при производстве мебели, отделочных полимерных панелей различного назначения, а также в других отраслях промышленности.
2
Известен декоративный бумажно-слоистый пластик, содержащий прессованный пакет листов бумаги (крафт-бумаги), пропитанных синтетическими смолами, расположенный между декоративным слоем и слоем бумаги из беленой или небеленой целлюлозы без предварительной пропитки смолами, масса 1 м которой находится в диапазоне от 15 до 60 г (патент ПМ RU 33061 U1, 10.10.2003, B32B 23/06).
Техническим результатом изобретения является расширение арсенала средств при производстве БСП.
Указанный технический результат достигается за счет того, что бумажно-слоистый пластик включает запрессованный пакет листовых слоев крафт-бумаги, пропитанных смолой ММФП, по меньшей мере, один слой барьерной бумаги и расположенный между ним и пропитанными слоями бумаги, по меньшей мере, один пропитанный ксантеновым краситалем Родамин С промежуточный слой прессованного древесного композиционного материала при следующем содержании компонентов в нем, масс.ч.:
опилки можжевельника Juniperus virginiana 'Skyrocket'
50-75
хвоя сосны Pinus koraiensis
25-35
В другом варианте изменены (подобраны) соотношения масс. частей для опилок и хвои:
опилки можжевельника Juniperus virginiana 'Skyrocket'
80-90
хвоя сосны Pinus koraiensis
50-70
или
опилки можжевельника Juniperus virginiana 'Skyrocket'
50-75
хвоя сосны Pinus koraiensis
50-75
БСП состоит из листов (пакета) крафт-бумаги, которые пропитывают в ваннах или автоматических пропиточных машинах синтетической смолой, в частности ММФП. Как варианты, в качестве смолы может быть выбрана смола МФПС-2 или ПМФ (ПМФ рекомендуется для изготовления листового синтетического шпона на установках с высокотемпературными режимами).
Поверх пакета из листов крафт-бумаги располагают защитный слой барьерной бумаги - андерлей. В качестве барьерной бумаги используют мешочную бумагу (основа), на которую наносят двухслойное барьерное покрытие - барьерный лак. В качестве основы могут быть использованы различные виды мешочной бумаги, но предпочтительно использование «растяжимой» мешочной крафт-бумаги.
Между защитным слоем и пропитанными слоями бумаги располагают один (количество слоев может быть от одного до пяти, в зависимости от назначения БСП) промежуточный слой прессованного древесного композиционного материала, пропитанный ксантеновым красителем Родамин С (как вариант, в качестве красителя может быть использован Родамин Ж или В), при следующем содержании компонентов в нем, масс.ч., приведенных в таблице.
Таблица
1
2
3
опилки можжевельника Juniperusvirginiana 'Skyrocket'
50-75
80-90
50-75
хвоя сосны Pinus koraiensis
25-35
50-70
50-75
После пропитки слоев осуществляют сушку слоев с последующей резкой и сборкой пакета, после чего начинают прессование или формование изделий сложной конфигурации с последующей термообработкой горячим воздухом (140°C-180°C) при непрерывном давлении, обеспечиваемом прижимными валами (4-10 МПа), или инфракрасными лучами, с последующей обработкой тыльной стороны на шероховочных станках с помощью бесконечной абразивной ленты.